(57)【特許請求の範囲】
【請求項１】
プレポリマーの構造が下記一般式［１］
【化１】
0003692594.tif 000011
［式中、Ｒ1、Ｒ2、Ｒ3は水素原子またはメチル基を示し同一でも異なっていてもよく、Ｒ4は炭素数１〜２２の炭化水素基、Ｒ5は炭素数２〜６の二価の炭化水素基、ｍは２〜６の整数、ｘ、ｙ、ｚはモル比を表しｘ：ｙ：ｚ＝１：１〜１０：０．２〜１の実数を表す。結合様式はランダムであってもブロックであってもさらにブロック連鎖がランダムに結合していてもよく、連結の順番は問わない。また（Ｅｇ１）または（Ｅｇ２）はラジカル開始剤によるポリマー末端を示し、平均分子量は３０００〜１００００００である。］
で表される、ホスホリルコリン基含有の（メタ）アクリル酸エステル、疎水性基含有の（メタ）アクリル酸エステルおよびヒドロキシ基含有の（メタ）アクリル酸エステルに基づく構成単位からなるリン脂質類似構造を有するプレポリマー。
【請求項２】
請求項１の一般式［１］で表されるプレポリマーと、下記一般式［２］
【化２】
0003692594.tif 000012
［式中、Ｒ6は炭素数４〜１６の２価の脂肪族炭化水素基または炭素数６〜１６の２価の芳香族炭化水素基あるいは炭素数７〜１６の２価の芳香族基置換炭化水素基、Ｒ7は−（ＡＯ）ｋ−（ただしＡは炭素数２〜１２のアルキレン基を示し、ｋはオキシアルキレン基の平均付加モル数で１〜１００の数を示す。）で示されるオリゴオキシアルキレン基、または炭素数２〜６の２価の炭化水素基、Ｒ8は炭素数２〜１２の２価の脂肪族炭化水素基を示す。Ｂは−ＮＨ−または−Ｏ−基を示す。］
で表されるジイソシアネート化合物との反応によって得られる一般式［３］
【化３】
0003692594.tif 000013
［ただし、式中の記号で、Ｒ1、Ｒ2、Ｒ3、Ｒ4、Ｒ5、ｍ、ｘ、ｙ、ｚ、（Ｅｇ１）および（Ｅｇ２）は前記一般式［１］と、また、Ｒ6、Ｒ7、Ｒ8およびＢは前記一般式［２］と同じであり、ｐは１〜１０００の繰り返し単位数を示す。］
で表されるリン脂質類似構造を有するポリウレタン。
【発明の詳細な説明】
【０００１】
【発明の属する技術分野】
本発明は、ホスホリルコリン基のリン脂質類似構造を有するプレポリマーおよびそれを用いたポリウレタンに関する。
【０００２】
【従来の技術】
生体内には多種のリン脂質が含まれており、これらのリン脂質は生体が生命を維持するために重要な役割を演じていることが明らかになっている。例えば、リン脂質は細胞膜などの細胞質の構成要素であり、生体の種々な代謝過程と密接な関係があり、またその他にも脳組織のエネルギー源、脂肪の運搬および吸収、血液の凝固、食物の味覚などにも非常に重要な役割を果たしている。このようにリン脂質は生体全体の生命維持において多くの機能をもつため、人工臓器用等の医用材料、バイオセンサー等のセンサー類などに応用する試みが数多くなされている。
【０００３】
しかし、一般にこれらの試みに用いられているリン脂質はレシチン、ホスファチジルエタノールアミン、ホスファチジルセリンなどのいずれも生体から抽出した天然物であり、低分子量であるため、均一で強固な膜を得ることは著しく困難である。このため、医用材料やセンサーなどの分野で利用するための比較的高分子量で、かつ強固な膜又は繊維などに成形でき、しかも容易に製造できるリン脂質化合物が要望されている。
このような背景の中で、これまでにもリン脂質類似構造を有するポリマーが合成されているが、上記要望を満たす化合物は得られていないのが現状である。たとえば、特開昭５４−６３０２５号公報にはホスホリルコリン基をもつアクリレートポリマーが記載されているが、この化合物は重合時に空気中の酸素の影響を受けやすく、未反応のモノマーが残り、その量を少なくコントロールするのが困難という問題点がある。また特開昭６３−９６２００号公報にはリン脂質化ポリペプチドが記載されているが、この化合物の出発原料となるポリ−γ−ジメチルヘキシルグルタミン酸は入手しにくいという問題点がある。さらに特開昭６１−２０７３９５号公報にはジオールとジフェニルメタンジイソシアネートとを反応させて得られるリン脂質類似構造をもつポリウレタン、特表昭６２−５００７２６号公報にはジイソシアネートとグリセロホスファチジルコリンとを反応させて得られるポリウレタンが記載されているが、これらのポリウレタン化合物はフィルムを形成した場合の強度が必ずしも十分ではないという問題点がある。
【０００４】
【発明が解決しようとする課題】
本発明の目的は、上記問題点を解決するため、比較的高分子量で、かつ強固なフィルムなどの成形体を容易に成形することができ、しかも容易に製造することができる新規かつ有用なリン脂質類似構造を有するプレポリマーおよびポリウレタンを提供することである。
【０００５】
【課題を解決するための手段】
本発明者らは、上記問題点に鑑み鋭意検討した結果、特定の三次元共重合体からなるプレポリマーとそれを用いたポリウレタンが、リン脂質類似構造を有し、かつ製膜性もよいことを見いだし、本発明を完成した。
すなわち、本発明は、
【０００６】
（１）プレポリマーの構造が下記一般式［１］
【化４】
0003692594.tif 000002
【０００７】
［式中、Ｒ1、Ｒ2、Ｒ3は水素原子またはメチル基を示し同一でも異なっていてもよく、Ｒ4は炭素数１〜２２の炭化水素基、Ｒ5は炭素数２〜６の二価の炭化水素基、ｍは２〜６の整数、ｘ、ｙ、ｚはモル比を表しｘ：ｙ：ｚ＝１：１〜１０：０．２〜１の実数を表す。結合様式はランダムであってもブロックであってもさらにブロック連鎖がランダムに結合していてもよく、連結の順番は問わない。また（Ｅｇ１）または（Ｅｇ２）はラジカル開始剤によるポリマー末端を示し、平均分子量は３０００〜１００００００である。］
で表される、ホスホリルコリン基含有の（メタ）アクリル酸エステル、疎水性基含有の（メタ）アクリル酸エステルおよびヒドロキシ基含有の（メタ）アクリル酸エステルに基づく構成単位からなるリン脂質類似構造を有するプレポリマーである。
【０００８】
（２）前記の一般式［１］で表されるプレポリマーと、下記一般式［２］
【化５】
0003692594.tif 000003
［式中、Ｒ6は炭素数４〜１６の２価の脂肪族炭化水素基または炭素数６〜１６の２価の芳香族炭化水素基あるいは炭素数７〜１６の２価の芳香族基置換炭化水素基、Ｒ7は−（ＡＯ）ｋ−（ただしＡは炭素数２〜１２のアルキレン基を示し、ｋはオキシアルキレン基の平均付加モル数で１〜１００の数を示す。）で示されるオリゴオキシアルキレン基、または炭素数２〜６の２価の炭化水素基、Ｒ8は炭素数２〜１２の２価の脂肪族炭化水素基を示す。Ｂは−ＮＨ−または−Ｏ−基を示す。］
で表されるジイソシアネート化合物との反応によって得られる一般式［３］
【化６】
0003692594.tif 000004
［ただし、式中の記号で、Ｒ1、Ｒ2、Ｒ3、Ｒ4、Ｒ5、ｍ、ｘ、ｙ、ｚ、（Ｅｇ１）および（Ｅｇ２）は前記一般式［１］と、また、Ｒ6、Ｒ7、Ｒ8およびＢは前記一般式［２］と同じであり、ｐは１〜１０００の繰り返し単位数を示す。］
で表されるリン脂質類似構造を有するポリウレタンである。
【０００９】
【発明の実施の形態】
一般式［１］において、Ｒ1、Ｒ2、Ｒ3は水素原子またはメチル基を示し同一でも異なっていてもよい。
一般式［１］において、Ｒ4は炭素数１〜２２の炭化水素基であり、脂肪族炭化水素基または脂肪族置換芳香族炭化水素基であり、これらの基は直鎖であっても分岐していてもよい。また飽和基であっても不飽和基であってもよい。このような基の具体的なものとしては、メチル基、ｎ−プロピル基、イソプロピル基、ｎ−ブチル基、イソブチル基、ペンチル基、ヘキシル基、ヘプチル基、オクチル基、イソオクチル基、デシル基、ドデシル基、オクタデシル基、エイコシル基、フェニルエチル基、エチルフェニルエチル基、ジエチルフェニルエチル基などが挙げられる。
【００１０】
一般式［１］において、Ｒ5は炭素数２〜６の２価の炭化水素基で、これらの基は直鎖であっても分岐していてもよい。また飽和基であっても不飽和基であってもよい。このような基の具体的なものとしては、エチレン基、プロピレン基、ブチレン基、イソブチレン基、テトラメチレン基、ヘキサメチレン基、２−エチルブチレン基などが挙げられる。
また、一般式［１］において、ｍは２〜６の整数を表す。
一般式［１］において、ｘ、ｙ、ｚはモル比を表しｘ：ｙ：ｚ＝１：１〜１０：０．２〜１の実数を表し、特に、１：２〜８：０．３〜０．６であるのが好ましい。
ｘに対するｙの比が１より小さすぎるとポリウレタンの有機溶媒に対する溶解性が悪くなり、１０より大きすぎると相対的に、リン脂質構造の含有量が少なくなり、またヒドロキシ基の含有量が少なくなり、膜の性質や架橋の効果が劣る。
また、ｘに対するｚの比が０．２より小さいとポリウレタンの分子量があがらずフイルムの物性がわるくなり、１より大きすぎるとゲル状化して有機溶媒に溶けなくなる。
ただし、ｘ、ｙ、ｚはプレポリマー中の連鎖の比率のみを示し、結合様式はランダムでも、ブロック状でもよく、さらにブロック連鎖がランダム状に結合していてもよく連結の順番は問わない。
【００１１】
一般式［１］において、（Ｅｇ 1）および（Ｅｇ 2）はラジカル開始剤を用いたアクリル系モノマーのラジカル重合によって生じる、一方は開始剤切片、他方は不均化または再結合停止によって生成するポリマー末端を示す。すなわち例えば典型的なラジカル重合開始剤であるアゾビスイソブチロニトリル（ＡＩＢＮ）を用いた場合、（Ｅｇ 1)は開始剤切片であるイソブチロニトリル基となる。また、（Ｅｇ 2）は不均化の場合、末端モノマーユニットの水素原子の移動によって不飽和と飽和の末端、すなわち、−ＣＨ＝ＣＨＣＯＯ−と−ＣＨ2−ＣＨ2−ＣＯＯ−となり、再結合の場合には再結合点でモノマーユニットの繰り返し単位の向きが逆になり末端はイソブチロニトリル基となる。また、例えば、過酸化ベンゾイルなどの過酸化物の場合も同様に過酸化物由来の反応残基となる。
【００１２】
一般式［２］において、Ｒ6は炭素数４〜１６の２価の脂肪族炭化水素基または炭素数６〜１６の２価の芳香族炭化水素基あるいは炭素数７〜１６の２価の芳香族基置換炭化水素基をあらわす。このような基の具体的なものとしては、ヘキサメチレン基、メチルフェニレン基、メチレンジフェニル基、ｍ−フェニレンジメチル基、１，３−ジメチレンフェニル基などが挙げられる。
【００１３】
一般式［２］において、Ｒ7は−（ＡＯ）k−（ただしＡは炭素数２〜１２のアルキレン基を示し、ｋはオキシアルキレン基の平均付加モル数で１〜１００の数を示す。）で示されるオリゴオキシアルキレン基、または炭素数２〜６の２価の炭化水素基を示す。このような基の具体的なものとしては、オリゴ（オキシエチレン）基、オリゴ（オキシプロピレン）基、ヘキサメチレン基などが挙げられる。
【００１４】
一般式［２］において、Ｒ8は炭素数２〜１２の２価の脂肪族炭化水素基を示す。このような基の具体的なものとしては、エチレン基、プロピレン基、イソブチレン基、テトラメチレン基、ヘキサメチレン基、２−メチル−ブチレン基などが挙げられる。
一般式［２］において、Ｂは−ＮＨ−または−Ｏ−基を示す。
【００１５】
一般式［１］であらわされるプレポリマーは次のような方法によって容易に製造することができる。
すなわち、ホスホリルコリン基を有する（メタ）アクリル酸エステルのモノマーとして、例えば、２−メタクリロイルオキシエチルホスホリルコリン（以下、ＭＰＣと略す）などのモノマーと、炭素数１〜２２の炭化水素基である疎水性基を有する（メタ）アクリル酸エステルと、ヒドロキシ基を有する炭素数２〜６の（メタ）アクリル酸エステルの３種のモノマーをメタノール、エタノールなどの溶媒中で、アゾ系または過酸化物系のラジカル開始剤を用いて重合させることによって得ることができる。また反応物はエーテルなどの適当な溶媒中に注ぎ入れ、再沈殿させることによって、精製プレポリマーを得ることができ、さらに、減圧乾燥などによって粉末状の生成物が得られる。
【００１６】
本発明の効果を損ねない範囲において、一般式［１］で示されるプレポリマーを得るためのモノマーは、前記以外に、例えばスチレン系、イタコン酸系、フマル酸系、アリール系などの共重合可能な置換基を有する化合物を用いてもよい。
【００１７】
一般式［２］で表わされるジイソシアネートオリゴマーは、従来から知られている次のような方法で容易に製造することができる。すなわち、前述のＲ4の置換基を有するジイソシアネート化合物、例えば、メチレンジ（４−フェニルイソシアネート）（以下ＭＤＩと略す）と、前述のＲ5の置換を有するジオール化合物、例えばオリゴテトラメチレングリコールを官能基数比２：１でジメチルアセトアミド（ＤＭＡｃと略す）やジメチルスルホキシド（ＤＭＳＯと略す）などの有機溶媒中６０〜８０℃の温度で１〜５時間反応させる。さらに、反応後この反応液中にジアミン化合物またはジオール化合物、例えばエチレンジアミンまたは１，６−ヘキサンジオールなどを加えて、同温度のままさらに１〜５時間反応させることによって、オリゴマー溶液を得ることができる。
【００１８】
一般式［３］で表されるポリウレタンは、次のような方法によって容易に製造することができる。すなわち一般式［２］で表されるオリゴマー溶液中に一般式［１］で表されるプレポリマーを加え、６０〜１００℃で１０〜３０時間反応し、この反応溶液をメタノールなどの溶媒中に注いで再沈殿させ、さらに濾別、減圧乾燥することによって精製ポリウレタンを得ることができる。
また、一般式［３］のｐは、１〜１０００の繰り返し単位数であり、一般式［１］のプレポリマーと一般式［２］のジイソシアネートとの仕込み比率によって適宜変えることができる。
【００１９】
以上のようにして得られる本発明のポリウレタンは、従来の天然リン脂質に比較して製膜性に優れており、例えば溶液キャスト法などの極めて簡単な方法により、容易にフィルムを成形することができる。しかも得られたフィルム、繊維などの成型品は天然のリン脂質から成形された成形品に較べはるかに強固なものとなる。また本発明のポリウレタンは、リン脂質類似構造を有しているため抗血栓性があり、このため人工臓器などの医用材料、バイオセンサー等のセンサー類など、幅広い分野への利用が可能である。
【００２０】
【発明の効果】
以上のように、本発明によれば、新規かつ有用なリン脂質類似構造をもつポリウレタンが得られる。本発明のポリウレタンは、プレポリマーを構成するモノマーの種類、組成を容易に変えることによって、また、プレポリマーとジイソシアネートの種類、組成を変えることによって、膜の物性、溶解性等を幅広くまた望むように設計することが可能で、強固なフィルムなどの成形体を容易に成形することができる。
【００２１】
【実施例】
次に本発明の実施例について説明する。なお各実施例で製造したポリウレタンの数平均分子量は、ＤＭＡｃを展開溶媒としてゲルパーミエーションクロマトグラフィ（ＧＰＣ）法でカラムポリスチレンゲルによって標準ポリスチレンを基に測定した。
［実施例１−１］メタクリレートプレポリマー（PreP1）の合成
２−メタクリロイルオキシエチルホスホリルコリン（ＭＰＣ）２ｇ(7.2mmol)、２−ヒドロキシエチルメタクリレート（ＨＥＭＡ）０．４９ｇ(3.6mmol)、ブチルメタクリレート（ＢＭＡ）６．３ｇ(44.2mmol)、およびアゾビスイソブチロニトリル（ＡＩＢＮ）１．１ｍｇ(1.1mmol)を溶媒としてメタノール２０ｍｌとともに重合管中に仕込み、脱気、封管後７５℃で２０時間反応した。反応溶液をエーテル中に注ぎ再沈してオリゴマーを得た。乾燥後の収率は４３％であった。次にＮＭＲおよびＩＲの測定結果を示した。
1Ｈ−ＮＭＲ（δ（ｐｐｍ）：ＴＭＳ／ＣＤＣｌ3）
０．７−１．２          −ＣＨ3
１．４−２．２          −（ＣＨ2）ｎ−
３．２−３．３          −Ｎ+（ＣＨ3）3
３．７−４．４          −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
1Ｈ−ＮＭＲのプロトン比よりｘ：ｙ：ｚ＝２．１８：１２．２：１．０となり、生成した化合物は次の構造のものである。
【００２２】
【化７】
0003692594.tif 000005
【００２３】
［実施例１−２］メタクリレートプレポリマー（PreP2）の合成
２−メタクリロイルオキシエチルホスホリルコリン（ＭＰＣ）２ｇ(7.2mmol)、２−ヒドロキシエチルメタクリレート（ＨＥＭＡ）０．４９ｇ(3.6mmol)、ブチルメタクリレート（ＢＭＡ）３．２ｇ(22.1mmol)、およびアゾビスイソブチロニトリル（ＡＩＢＮ）１．１ｍｇ(1.1mmol)を溶媒としてメタノール２０ｍｌとともに重合管中に仕込み、脱気、封管後７５℃で２０時間反応した。反応溶液をエーテル中に注ぎ再沈してオリゴマーを得た。乾燥後の収率は５５％であった。また次にＮＭＲおよびＩＲの測定結果を示した。
1Ｈ−ＮＭＲ（δ（ｐｐｍ）：ＴＭＳ／ＣＤＣｌ3）
０．７−１．２        −ＣＨ3
１．４−２．２        −（ＣＨ2）ｎ−
３．２−３．３        −Ｎ+（ＣＨ3）3
３．７−４．４        −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
1Ｈ−ＮＭＲのプロトン比よりｘ：ｙ：ｚ＝２．０６：５．９４：１．０となり、生成した化合物は次の構造のものである。
【００２４】
【化８】
0003692594.tif 000006
【００２５】
［合成例１−１］ジイソシアネートオリゴマー(DIO-A)の合成
ポリテトラメチレングリコール（三洋化成製ＰＴＭＧ１０００、数平均分子量：１０００）１．８ｇ(1.8mmol)とメチレンジ（４−フェニルイソシアネート）（ＭＤＩ）０．９ｇ(3.6mmol)を反応溶媒としてＤＭＳＯ  ２０ｍｌを用い７０℃で１時間反応させてジイソシアネートオリゴマーを得た。このまま次の反応に用いた。
【００２６】
［合成例１−２］ジイソシアネートオリゴマー(DIO-B, DIO-C)の合成
まず［合成例１−１］と同様にポリテトラメチレングリコールとＭＤＩを反応溶媒としてＤＭＡｃ（またはＤＭＳＯ）を用い７０℃で１時間反応させ、続いて１，４−ブタンジオール（ＢＤ）またはエチレンジアミン（ＥＤＡ）を仕込み１時間反応させてジイソシアネートオリゴマーを得た。このまま次の反応に用いた。各仕込み組成は表１にまとめた。
【００２７】
【表１】
0003692594.tif 000007
【００２８】
［実施例２−１］ポリウレタン（ＰＵ−Ａ）の合成
［実施例１−１］で得られたメタクリレートプレポリマーPreP1を［合成例１−１］で得られたジイソシアネートオリゴマーDIO-Aの溶液中に加え、８０〜９０℃で１５時間反応させた。反応後反応溶液をメタノール中に注ぎ、再沈させポリウレタンを得て、アセトン／メタノール＝１／１（ｖｏｌ比）で洗浄した。乾燥後の収率は８０％であった。分子量は７８０００であった。ＮＭＲおよびＩＲの測定結果を示した。
1Ｈ−ＮＭＲ（δ（ｐｐｍ）：ＴＭＳ／ＣＤＣｌ3）
０．７−１．２        −ＣＨ3
１．４−２．２        −（ＣＨ2）ｎ−
３．２−３．３        −Ｎ+（ＣＨ3）3
３．７−４．４        −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
【００２９】
［実施例２−２］ポリウレタン（ＰＵ−Ｂ１）の合成
同様に［実施例１−１］で得られたメタクリレートプレポリマーPreP1を［合成例１−２］で得られたジイソシアネートオリゴマーDIO-B1の溶液中に加え、８０〜９０℃で１５時間反応させた。反応後反応溶液をメタノール中に注ぎ、再沈させポリウレタンを得て、アセトン／メタノール＝１／１（ｖｏｌ比）で洗浄した。乾燥後の収率は７８％であった。分子量は８５０００であった。次にＮＭＲおよびＩＲの測定結果を示した。
1Ｈ−ＮＭＲ（δ（ｐｐｍ）：ＴＭＳ／ＣＤＣｌ3）
０．７−１．２        −ＣＨ3
１．４−２．２        −（ＣＨ2）ｎ−
３．２−３．３        −Ｎ+（ＣＨ3）3
３．７−４．４        −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
【００３０】
［実施例２−３］ポリウレタン（ＰＵ−Ｂ２）の合成
同様に［実施例１−１］で得られたメタクリレートプレポリマーPreP2を［合成例１−２］で得られたジイソシアネートオリゴマーDIO-B2の溶液中に加え、８０〜９０℃で１５時間反応させた。反応後反応溶液をメタノール中に注ぎ、再沈させポリウレタンを得て、アセトン／メタノール＝１／１（ｖｏｌ比）で洗浄した。乾燥後の収率は８２％であった。分子量は８００００であった。ＮＭＲおよびＩＲの測定結果を示した。
1Ｈ−ＮＭＲ（δ（ｐｐｍ）：ＴＭＳ／ＣＤＣｌ3）
０．７−１．２        −ＣＨ3
１．４−２．２        −（ＣＨ2）ｎ−
３．２−３．３        −Ｎ+（ＣＨ3）3
３．７−４．４        −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
【００３１】
［実施例２−４］ポリウレタン（ＰＵ−Ｃ）の合成
同様に［実施例１−１］で得られたメタクリレートプレポリマーPreP1を［合成例１−２］で得られたジイソシアネートオリゴマーDIO-Cの溶液中に加え、８０〜９０℃で１５時間反応させた。反応後反応溶液をメタノール中に注ぎ、再沈させポリウレタンを得て、アセトン／メタノール＝１／１（ｖｏｌ比）で洗浄した。乾燥後の収率は８５％であった。分子量は９５００００であった。次にＮＭＲおよびＩＲの測定結果を示した。
1Ｈ−ＮＭＲ（δ（ｐｐｍ）：ＴＭＳ／ＣＤＣｌ3）
０．７−１．２        −ＣＨ3
１．４−２．２        −（ＣＨ2）ｎ−
３．２−３．３        −Ｎ+（ＣＨ3）3
３．７−４．４        −Ｏ（ＣＨ2）ｎ−
ＩＲ（ＫＢｒ−Ｔａｂｌｅｔ（ｃｍ-1））
７６５          −（ＣＨ2）ｎ−
１０７０          −Ｐ−Ｏ−ＣＨ2−
１２３０          −Ｐ＝Ｏ
１４５０          −ＣＨ2ＣＨ3
２８５０          −ＣＨ2−
２９２０          −ＣＨ3
３２７０          −ＯＨ
【００３２】
［参考例１］キャスト製膜
［実施例２］で得られたポリウレタンをＤＭＡｃに溶解しキャスト法によってガラスプレート上に製膜し、製膜性を比較した。結果を表２に示した。
なお、表２中の記号は次の通りである。
◎：ガラスプレート上できれいな膜となり、充分な強度のフィルムとして得られる。
○：ガラスプレート上できれいな膜となり、フィルムとして得られる。
△：ガラスプレート上でなんとか膜となり、フィルム状のものとして得られる。
【００３３】
比較参考例として、特開昭６１−２０７３９５号公報に示されている次の構造のリン脂質類似構造を有するジオールとＭＤＩの反応によるポリウレタン（ＰＵ−Ｐ）を合成し、製膜性を比較した。結果を表２に示した。
【００３４】
【化９】
0003692594.tif 000008
【００３５】
【表２】
0003692594.tif 000009
【００３６】
［参考例２］抗血栓性試験
各膜上にＰＲＰ（血小板多血漿）を滴下し１時間放置後洗浄し、フィルム上に粘着、活性化した血小板数を電子顕微鏡下でカウントした。結果を表３に示した。
【００３７】
【表３】
0003692594.tif 000010
【００３８】
以上の結果より、本発明のプレポリマーを用いたウレタンはフィルム状となり、ある程度の強度を有し、かつ、抗血栓性があることがわかる。